(57)【要約】【課題】光輝性の高い２次色以上の画像が形成されるトナーセットの提供。【解決手段】光輝性顔料を少なくとも含む第一の光輝性トナーと、光輝性顔料を少なくとも含み、前記第一の光輝性トナーとは異なる色を呈する第二の光輝性トナーと、を少なくとも有するトナーセット。【選択図】なし【特許請求の範囲】
【請求項１】
光輝性顔料を少なくとも含む第一の光輝性トナーと、
光輝性顔料を少なくとも含み、前記第一の光輝性トナーとは異なる色を呈する第二の光輝性トナーと、
を少なくとも有するトナーセット。
【請求項２】
光輝性顔料を少なくとも含む光輝性シアントナー、光輝性顔料を少なくとも含む光輝性マゼンタトナー、及び、光輝性顔料を少なくとも含む光輝性イエロートナーからなる群より選択される少なくとも２つを有するトナーセット。
【請求項３】
前記第一の光輝性トナー及び前記第二の光輝性トナーが着色剤を含み、
前記着色剤が、黄色着色剤、青色着色剤、赤色着色剤、緑色着色剤、橙色着色剤、紫色着色剤、及び、黒色着色剤からなる群より選択される請求項１に記載のトナーセット。
【請求項４】
光輝性顔料を少なくとも含む第一の光輝性トナーを用いて第一のトナー像を形成する第一のトナー像形成手段と、
光輝性顔料を少なくとも含み、前記第一の光輝性トナーとは異なる色を呈する第二の光輝性トナーを用いて第二のトナー像を形成する第二のトナー像形成手段と、
を少なくとも含む複数のトナー像形成手段と、
少なくとも前記第一のトナー像と前記第二のトナー像とを、記録媒体上に重なり合うように転写する転写手段と、
少なくとも前記第一のトナー像と前記第二のトナー像とを、前記記録媒体上に定着する定着手段と、
を有する画像形成装置。
【請求項５】
光輝性顔料を少なくとも含む第一の光輝性トナーを用いて第一のトナー像を形成する第一のトナー像形成工程と、
光輝性顔料を少なくとも含み、前記第一の光輝性トナーとは異なる色を呈する第二の光輝性トナーを用いて第二のトナー像を形成する第二のトナー像形成工程と、
を少なくとも含む複数のトナー像形成工程と、
少なくとも前記第一のトナー像と前記第二のトナー像とを、記録媒体上に重なり合うように転写する転写工程と、
少なくとも前記第一のトナー像と前記第二のトナー像とを、前記記録媒体上に定着する定着工程と、
を有する画像形成方法。
【発明の詳細な説明】
【技術分野】
【０００１】
本発明は、トナーセット、画像形成装置、及び、画像形成方法に関する。
【背景技術】
【０００２】
金属光沢のごとき輝きを有する画像を形成する目的から、光輝性のトナーが用いられている。
【０００３】
金色または銀色などを含む金属色をもより忠実に再現される多色記録装置を提供するため、記録媒体色の異なる複数の記録部を備え、各記録部に順次記録紙を通過させて色の重ね合わせにより多色記録を行う多色記録装置において、少なくともイエロー、シアン、マゼンタの記録媒体の記録部のほかに金色および銀色の記録媒体のうち少なくとも１つの記録媒体の記録部を備えたことを特徴とする多色記録装置が開示されている（例えば、特許文献１参照）。
【０００４】
また、金色、銀色を含んだ高級感のある画像を容易に作成し得るとともに、かかる画像の画質欠陥を改良し、該画像の金色、銀色の箇所において、金属の質感を実現し得る画像形成装置を提供するため、少なくとも金色、銀色のトナーによる金属色のトナー画像を、電子写真方式により現像する金属色現像装置と、該金属色現像装置によりトナー画像が表面に形成される中間転写体と、該中間転写体から記録媒体に前記トナー画像を転写する転写装置と、を備えることを特徴とする画像形成装置が開示されている（例えば、特許文献２参照）。
【先行技術文献】
【特許文献】
【０００５】
【特許文献１】特開昭６０−８３８６３号公報
【特許文献２】特開２００２−２２９２９３号公報
【発明の概要】
【発明が解決しようとする課題】
【０００６】
本発明は、光輝性に優れる２次色以上の画像が形成されるトナーセットを提供することを目的とする。
【課題を解決するための手段】
【０００７】
請求項１に係る発明は、
光輝性顔料を少なくとも含む第一の光輝性トナーと、
光輝性顔料を少なくとも含み、前記第一の光輝性トナーとは異なる色を呈する第二の光輝性トナーと、
を少なくとも有するトナーセットである。
【０００８】
請求項２に係る発明は、
光輝性顔料を少なくとも含む光輝性シアントナー、光輝性顔料を少なくとも含む光輝性マゼンタトナー、及び、光輝性顔料を少なくとも含む光輝性イエロートナーからなる群より選択される少なくとも２つを有するトナーセットである。
【０００９】
請求項３に係る発明は、
前記第一の光輝性トナー及び前記第二の光輝性トナーが着色剤を含み、
前記着色剤が、黄色着色剤、青色着色剤、赤色着色剤、緑色着色剤、橙色着色剤、紫色着色剤、及び、黒色着色剤からなる群より選択される請求項１に記載のトナーセットである。
【００１０】
請求項４に係る発明は、
光輝性顔料を少なくとも含む第一の光輝性トナーを用いて第一のトナー像を形成する第一のトナー像形成手段と、
光輝性顔料を少なくとも含み、前記第一の光輝性トナーとは異なる色を呈する第二の光輝性トナーを用いて第二のトナー像を形成する第二のトナー像形成手段と、
を少なくとも含む複数のトナー像形成手段と、
少なくとも前記第一のトナー像と前記第二のトナー像とを、記録媒体上に重なり合うように転写する転写手段と、
少なくとも前記第一のトナー像と前記第二のトナー像とを、前記記録媒体上に定着する定着手段と、
を有する画像形成装置である。
【００１１】
請求項５に係る発明は、
光輝性顔料を少なくとも含む第一の光輝性トナーを用いて第一のトナー像を形成する第一のトナー像形成工程と、
光輝性顔料を少なくとも含み、前記第一の光輝性トナーとは異なる色を呈する第二の光輝性トナーを用いて第二のトナー像を形成する第二のトナー像形成工程と、
を少なくとも含む複数のトナー像形成工程と、
少なくとも前記第一のトナー像と前記第二のトナー像とを、記録媒体上に重なり合うように転写する転写工程と、
少なくとも前記第一のトナー像と前記第二のトナー像とを、前記記録媒体上に定着する定着工程と、
を有する画像形成方法である。
【発明の効果】
【００１２】
請求項１乃至請求項３に係る発明によれば、少なくとも２種類の光輝性トナーを有さない場合に比較して、光輝性に優れる２次色以上の画像が形成されるトナーセットが提供される。
【００１３】
請求項４に係る発明によれば、少なくとも２種類の光輝性トナーを用いない場合に比較して、光輝性に優れる２次色以上の画像が形成される画像形成装置が提供される。
【００１４】
請求項５に係る発明によれば、少なくとも２種類の光輝性トナーを用いない場合に比較して、光輝性に優れる２次色以上の画像が形成される画像形成方法が提供される。
【図面の簡単な説明】
【００１５】
【図１】従来のトナーセットを用いて光輝性を呈する一次色であるイエロー像を電子写真法式により形成する工程の一例を示す図である。
【図２】従来のトナーセットを用いて光輝性を呈する二次色であるグリーン像を電子写真法式により形成する従来の工程の一例を示す図である。
【図３】本実施形態のトナーセットを用いて光輝性を呈する二次色であるグリーン像を電子写真法式により形成する工程の一例を示す図である。
【図４】本実施形態の光輝性トナー粒子の一例を概略的に示す断面図である。
【図５】本実施形態の画像形成装置の一例を示す概略構成図である。
【発明を実施するための形態】
【００１６】
以下、本発明のトナーセット、画像形成装置、及び、画像形成方法の実施形態について詳細に説明する。
【００１７】
＜トナーセット＞
本実施形態のトナーセットは、光輝性顔料を少なくとも含む第一の光輝性トナーと、光輝性顔料を少なくとも含み、前記第一の光輝性トナーとは異なる色を呈する第二の光輝性トナーと、を少なくとも有する。
【００１８】
本実施形態のトナーセットを用いると、光輝性に優れる２次色以上の画像が形成される。その理由は明確ではないが、以下のように推察される。
従来、光輝性を呈する着色された画像を電子写真法式により形成するには、光輝性トナーとカラートナーとを例えば中間転写体上に重ね合わせて重ね合わせトナー像を形成し、該重ね合わせトナー像を記録媒体に転写した後、該記録媒体上に転写された重ね合わせトナー像を定着する工程を経て画像を得ることが一般的である。
【００１９】
図１は、従来のトナーセットを用いて光輝性を呈する一次色であるイエロー像を電子写真法式により形成する工程の一例を示す。図１Ａでは、扁平状の顔料（光輝性顔料）６０を含有し光輝性を呈するトナーである銀トナー６２により形成された銀トナー像６４とイエロートナー６６により形成されたイエロートナー像６８とが重ね合わされることで、重ね合わせトナー像７０が中間転写体７２上に形成されている。イエロートナー６６等の通常のカラートナーやブラックトナーは光輝性トナーに比較して球状とされる一方、銀トナーは扁平状とされる。これは、光輝性顔料６０として扁平状や鱗片状の顔料（アルミニウム等）が用いられることによる。
図１Ａに示すように、扁平状の銀トナー６２は、トナー粒子自身の電荷を最大限打ち消すため、付着する面積が最大となるように中間転写体７２上に付着すると推察される。その結果、光輝性顔料６０は中間転写体７２の表面に対してその長軸が水平となるように存在することとなる。
次いで、図１Ｂに示すように、中間転写体７２上に形成された重ね合わせトナー像７０が転写工程を経て記録媒体７４上に転写される。記録媒体７４上に転写された重ね合わせトナー像７０では、銀トナー６２と記録媒体７４との間にイエロートナー６６が介在し、光輝性顔料６０の配向に乱れが生ずる。つまり、銀トナー６２に含有される光輝性顔料６０は記録媒体７４の表面に対してその長軸が水平とならない場合が生ずる。この状態で重ね合わせトナー像７０が記録媒体７４上に定着されて定着トナー像７６が形成されると、光輝性顔料６０が記録媒体７４の表面に対してその長軸が乱れた状態で固定化されることがある（図１Ｃ）。
このような状態で光輝性顔料６０が固定化されると、図１Ｃで示すように一定方向から入射された入射光が光輝性顔料６０により乱反射され、定着画像が光輝性を示しにくくなる場合がある。
【００２０】
図２は、従来のトナーセットを用いて光輝性を呈する二次色であるグリーン像を電子写真法式により形成する従来の工程の一例を示す。図２Ａでは、光輝性顔料６０を含有し光輝性を呈するトナーである銀トナー６２により形成された銀トナー像６４とイエロートナー６６により形成されたイエロートナー像６８とシアントナー７８により形成されたシアントナー像８０とが重ね合わされることで、重ね合わせトナー像８２が中間転写体７２上に形成されている。
次いで、図２Ｂに示すように、中間転写体７２上に形成された重ね合わせトナー像８２が転写工程を経て記録媒体７４上に転写される。記録媒体７４上に転写された重ね合わせトナー像８２では、銀トナー６２と記録媒体７４との間にイエロートナー６６やシアントナー７８が介在し、光輝性顔料６０の配向に乱れが生ずる。つまり、銀トナー６２に含有される光輝性顔料６０は記録媒体７４の表面に対してその長軸が水平とならない場合が生ずる。この状態で重ね合わせトナー像８２が記録媒体７４上に定着されて定着トナー像８４が形成されると、光輝性顔料６０が記録媒体７４の表面に対してその長軸が乱れた状態で固定化されることがある（図２Ｃ）。
このような状態で光輝性顔料６０が固定化されると、図２Ｃで示すように一定方向から入射された入射光が光輝性顔料６０により乱反射され、定着画像が光輝性を示しにくくなる場合がある。
【００２１】
上述のように、光輝性トナーとカラートナーとを用いて光輝性を呈するカラーのトナー像を形成すると、形成されたトナー像の光輝性が低下することがあった。
【００２２】
本実施形態では、第一の光輝性トナーと第二の光輝性トナーとを少なくとも用いて光輝性を呈するカラー像を形成する。図３は、本実施形態のトナーセットを用いて光輝性を呈する二次色であるグリーン像を電子写真法式により形成する工程の一例を示す。
図３Ａでは、光輝性顔料６０と第一の着色剤であるイエロー顔料とを含む扁平状の光輝性イエロートナー８６（第一の光輝性トナー）により形成された光輝性イエロートナー像８８と、光輝性顔料６０と第二の着色剤であるシアン顔料とを含む扁平状の光輝性シアントナー９０（第二の光輝性トナー）により形成された光輝性シアントナー像９２とが重ね合わされることで、重ね合わせトナー像９４が中間転写体７２上に形成されている。
図３Ａに示すように、扁平状の光輝性イエロートナー８６及び扁平状の光輝性シアントナー９０は、トナー粒子自身の電荷を最大限打ち消すため、付着する面積が最大となるように中間転写体７２上に付着すると推察される。その結果、光輝性顔料６０は中間転写体７２の表面に対してその長軸が水平となるように存在することとなる。
次いで、図３Ｂに示すように、中間転写体７２上に形成された重ね合わせトナー像９４が転写工程を経て記録媒体７４上に転写される。当該転写工程では、光輝性イエロートナー８６及び光輝性シアントナー９０が共に扁平状であるため、光輝性イエロートナー８６及び光輝性シアントナー９０に含有される光輝性顔料６０は記録媒体７４の表面に対してその長軸が水平となりやすく、光輝性顔料６０の配向に乱れが生じにくい。この状態で重ね合わせトナー像９４が記録媒体７４上に定着されて定着トナー像９６が形成されれば、光輝性顔料６０が記録媒体７４の表面に対してその長軸がより水平に近い状態で固定化されやすい（図３Ｃ）。
このような状態で光輝性顔料６０が固定化されると、図３Ｃで示すように一定方向から入射された入射光は光輝性顔料６０により正反射されやすくなり、定着画像が光輝性を示しやすくなると推察される。
光輝性顔料と互いに異なる色を呈する着色剤とを含む３種類以上の光輝性トナーを用いて光輝性を呈する三次色以上のカラー像を電子写真法式により形成する場合も、光輝性イエロートナー８６及び光輝性シアントナー９０を用いて光輝性を呈する二次色である光輝性グリーン像を形成する場合と同様の理由から定着画像が光輝性を示しやすくなると推察される。その結果、本実施形態のトナーセットを用いることで光輝性に優れる２次色以上の画像が形成されるものと推察される。
【００２３】
なお、本実施形態において「光輝性」とは、本実施形態の光輝性トナーによって形成された画像を視認した際に金属光沢のごとき輝きを有することを表す。
【００２４】
本実施形態のトナーセットは、光輝性を呈し互いに異なる色を呈する少なくとも２種類の光輝性トナーを有するものであれば特に限定されるものではない。
光輝性トナーの組み合わせとしては、例えば、光輝性顔料を少なくとも含む光輝性シアントナー、光輝性顔料を少なくとも含む光輝性マゼンタトナー、及び、光輝性顔料を少なくとも含む光輝性イエロートナーからなる群より選択される少なくとも２つを有するトナーセットが挙げられる。
また、光輝性顔料と、青色着色剤と、を含む光輝性シアントナーと、光輝性顔料と、赤色着色剤と、を含む光輝性マゼンタトナーと、光輝性顔料と、黄色着色剤と、を含む光輝性イエロートナーとの組み合わせが挙げられる。さらには、光輝性顔料と、赤色着色剤と、を含む光輝性レッドトナーと、光輝性顔料と、緑色着色剤と、を含む光輝性グリーントナーと、光輝性顔料と、青色着色剤と、を含む光輝性ブルートナーとの組み合わせや、光輝性顔料と、橙色着色剤と、を含む光輝性オレンジトナーと、光輝性顔料と、緑色着色剤と、を含む光輝性グリーントナーと、光輝性顔料と、紫色着色剤と、を含む光輝性バイオレットトナーと、の組み合わせが挙げられる。
また、本実施形態のトナーセットは、光輝性を呈し互いに色の異なる少なくとも２種類の光輝性トナーの他に、光輝性顔料を含まない従来から公知のトナーを有してもよい。当該公知のトナーとしては、マゼンタトナー、シアントナー、イエロートナー、ブラックトナー、レッドトナー、グリーントナー、ブルートナー、オレンジトナー、バイオレットトナー等が挙げられる。
【００２５】
以下に、本実施形態のトナーセットを構成する本実施形態の光輝性トナーについて説明する。
本実施形態の光輝性トナーは、ベタ画像を形成した場合に、該画像に対し変角光度計により入射角−４５°の入射光を照射した際に測定される受光角＋３０°での反射率Ａと受光角−３０°での反射率Ｂとの比（Ａ／Ｂ）が２以上１００以下であることが望ましい。
【００２６】
比（Ａ／Ｂ）が２以上であることは、入射光が入射する側（角度−側）への反射よりも入射する側とは反対側（角度＋側）への反射が多いことを表し、即ち入射した光の乱反射が抑制されていることを表す。入射した光が様々な方向へ反射する乱反射が生じた場合、その反射光を目視にて確認すると色がくすんで見える。そのため、比（Ａ／Ｂ）が２未満である場合、その反射光を視認しても光沢が確認できず光輝性に劣る場合がある。
一方、比（Ａ／Ｂ）が１００を超えると、反射光を視認し得る視野角が狭くなり過ぎ、正反射光成分が大きいために見る角度によって黒っぽく見えてしまう場合がある。また、比（Ａ／Ｂ）が１００を超える光輝性トナーは、製造も困難である。
【００２７】
尚、上記比（Ａ／Ｂ）は、５０以上１００以下であることがより望ましく、６０以上９０以下であることが更に望ましく、７０以上８０以下であることが特に望ましい。
【００２８】
・変角光度計による比（Ａ／Ｂ）の測定
ここで、まず入射角および受光角について説明する。本実施形態において変角光度計による測定の際には、入射角を−４５°とするが、これは光沢度の広い範囲の画像に対して測定感度が高いためである。
また、受光角を−３０°および＋３０°とするのは、光輝感のある画像と光輝感のない画像を評価するのに最も測定感度が高いためである。
【００２９】
次いで、比（Ａ／Ｂ）の測定方法について説明する。
本実施形態においては、比（Ａ／Ｂ）を測定するに際し、まず「ベタ画像」を以下の方法により形成する。試料となる現像剤を、富士ゼロックス（株）社製ＤｏｃｕＣｅｎｔｒｅ−ＩＩＩ  Ｃ７６００の現像器に充填し、記録紙（ＯＫトップコート＋紙、王子製紙（株）社製）上に、定着温度１９０℃、定着圧力4.0ｋｇ／ｃｍ２にて、トナー載り量が４．５ｇ／ｃｍ２のベタ画像を形成する。尚、前記「ベタ画像」とは印字率１００％の画像を指す。
形成したベタ画像の画像部に対し、変角光度計として日本電色工業社製の分光式変角色差計ＧＣ５０００Ｌを用いて、ベタ画像への入射角−４５°の入射光を入射し、受光角＋３０°における反射率Ａと受光角−３０°における反射率Ｂを測定する。尚、反射率Ａおよび反射率Ｂは、４００ｎｍから７００ｎｍの範囲の波長の光について２０ｎｍ間隔で測定を行い、各波長における反射率の平均値とした。これらの測定結果から比（Ａ／Ｂ）が算出される。
【００３０】
＜光輝性トナーの構成＞
本実施形態の光輝性トナーは、前述の比（Ａ／Ｂ）を満たす観点から下記(1)乃至(2)の要件を満たすことが望ましい。
(1) 光輝性トナーの平均最大厚さＣよりも平均円相当径Ｄが長い
(2) 光輝性トナーの厚さ方向への断面を観察した場合に、光輝性トナーの該断面における長軸方向と顔料粒子の長軸方向との角度が−３０°乃至＋３０°の範囲となる顔料粒子の数が、観察される全顔料粒子のうち６０％以上である
【００３１】
ここで、図４に上記(1)乃至(2)の要件を満たすトナー（光輝性トナー）を概略的に示す断面図を示す。尚、図４に示す概略図は、光輝性トナーの厚さ方向への断面図である。
図４に示す光輝性トナー２は、厚さＬよりも円相当径が長い扁平状のトナーであり、鱗片状の顔料粒子４（光輝性顔料に相当）を含有している。
【００３２】
図４に示すごとく、光輝性トナー２が厚さＬよりも円相当径が長い扁平状であると、画像形成の現像工程や転写工程において、光輝性トナーが像保持体や中間転写体、記録媒体等に移動する際、この光輝性トナーの電荷を最大限打ち消すように移動する傾向にあるため、付着する面積が最大となるよう光輝性トナーが並ぶと考えられる。即ち、最終的に光輝性トナーが転写される記録媒体上において、扁平状の光輝性トナーはその扁平な面側が記録媒体表面と相対するよう並ぶと考えられる。また画像形成の定着工程においても、定着する際の圧力によって、扁平状の光輝性トナーはその扁平な面側が記録媒体表面と相対するよう並ぶと考えられる。
そのため、この光輝性トナー中に含有される鱗片状の顔料粒子のうち上記(2)に示される「光輝性トナーの該断面における長軸方向と顔料粒子の長軸方向との角度が−３０°乃至＋３０°の範囲にある」との要件を満たす顔料粒子は、面積が最大となる面側が記録媒体表面と相対するよう並ぶと考えられる。こうして形成された画像に対し光を照射した場合には、入射光に対して乱反射する顔料粒子の割合が抑制されるため、前述の比（Ａ／Ｂ）の範囲が達成されるものと考えられる。また、入射光に対して乱反射する顔料粒子の割合が抑制されると、見る角度により反射光強度が大きく変化するため、より理想的な光輝性が得られる。
【００３３】
次いで、本実施形態の光輝性トナーを構成する成分について説明する。
【００３４】
−光輝性顔料−
本実施形態の光輝性トナーに含まれる光輝性顔料としては、各光輝性トナー間で各々異なる種類の光輝性顔料を用いてもよいし、同じ種類の光輝性顔料を用いてもよい。
本実施形態に用いられる光輝性顔料としては、例えば、以下のものが用いられる。アルミニウム、黄銅、青銅、ニッケル、ステンレス、亜鉛などの金属粉末、酸化チタンや黄色酸化鉄を被覆した雲母、硫酸バリウム、層状ケイ酸塩、層状アルミニウムのケイ酸塩などの被覆薄片状無機結晶基質、単結晶板状酸化チタン、塩基性炭酸塩、酸オキシ塩化ビスマス、天然グアニン、薄片状ガラス粉、金属蒸着された薄片状ガラス粉など、光輝性を有するものならば特に制限はない。
【００３５】
本実施形態の光輝性トナーにおける、前記光輝性顔料の含有量としては、後述の結着樹脂に対して、４質量％以上５５質量％以下がより望ましい。４質量％未満では光輝性が劣る場合があり、５５質量％を越えると定着画像の平滑性が低下し、結果的に光輝性が劣る場合がある。
【００３６】
−着色剤−
本実施形態に用いられる着色剤としては、染料であっても顔料であっても構わないが、耐光性や耐水性の観点から顔料であることが好ましい。着色剤は、一種単独で用いても２種以上を併用してもよい。
【００３７】
本実施形態に用いることができる着色剤としては、例えば、次のようなものが挙げられる。
黄色着色剤としては、黄鉛、亜鉛黄、黄色酸化鉄、カドミウムイエロー、クロムイエロー、ハンザイエロー、ハンザイエロー１０Ｇ、ベンジジンイエローＧ、ベンジジンイエローＧＲ、スレンイエロー、キノリンイエロー、パーメネントイエローＮＣＧ等を挙げることができる。
青色着色剤としては、紺青、コバルトブルー、アルカリブルーレーキ、ビクトリアブルーレーキ、ファストスカイブルー、インダスレンブルーＢＣ、アニリンブルー、ウルトラマリンブルー、カルコオイルブルー、メチレンブルークロライド、フタロシアニンブルー、フタロシアニングリーン、マラカイトグリーンオクサレレートなどを挙げることができる。
赤色着色剤としては、ベンガラ、カドミウムレッド、鉛丹、硫化水銀、ウオッチヤングレッド、パーマネントレッド４Ｒ、リソールレッド、ブリリアンカーミン３Ｂ、ブリリアンカーミン６Ｂ、デイポンオイルレッド、ピラゾロンレッド、ローダミンＢレーキ、レーキレッドＣ、ローズベンガル、エオキシンレッド、アリザリンレーキ等を挙げることができる。
緑色着色剤としては、酸化クロム、クロムグリーン、ピグメントグリーン、マラカイトグリーンレーキ、ファイナルイエローグリーンＧ等を挙げることができる。
橙色着色剤としては、赤色黄鉛、モリブデンオレンジ、パーマネントオレンジＧＴＲ、ピラゾロンオレンジ、バルカンオレンジ、ベンジジンオレンジＧ、インダスレンブリリアントオレンジＲＫ、インダスレンブリリアントオレンジＧＫ等を挙げることができる。
紫色着色剤としては、マンガン紫、ファストバイオレットＢ、メチルバイオレットレーキ等を挙げることができる。
黒色着色剤としては、カーボンブラック、酸化銅、二酸化マンガン、アニリンブラック、活性炭、非磁性フェライト、マグネタイト等を挙げることができる。
【００３８】
本実施形態の光輝性トナーにおける、前記着色剤の含有量としては、後述の結着樹脂に対して、０．０５質量％以上１２質量％以下が望ましく、０．５質量％以上８質量％以下がより望ましい。０．０５質量％未満であると画像の階調性が低下する場合があり、１２質量％を越えると、光輝性が確保し難くなる場合がある。
【００３９】
−結着樹脂−
本実施形態の光輝性トナーは結着樹脂を含有してもよい。
本実施形態に用いられる結着樹脂としては、ポリエステル、ポリエチレン、ポリプロピレン等のエチレン系樹脂；ポリスチレン、α−ポリメチルスチレン等のスチレン系樹脂；ポリメチルメタアクリレート、ポリアクリロニトリル等の（メタ）アクリル系樹脂；ポリアミド樹脂、ポリカーボネ−ト樹脂、ポリエーテル樹脂およびこれらの共重合樹脂等が挙げられる。これらの中でも、定着画像の表面の平滑性が高く、さらなる光輝性が実現されるポリエステル樹脂を用いることが望ましい。
以下においては、特に望ましく用いられるポリエステル樹脂について説明する。
【００４０】
本実施形態のポリエステル樹脂とは、例えば、主として多価カルボン酸類と多価アルコール類との縮重合により得られるものである。
前記多価カルボン酸の例としては、テレフタル酸、イソフタル酸、無水フタル酸、無水トリメリット酸、ピロメリット酸、ナフタレンジカルボン酸、などの芳香族カルボン酸類；無水マレイン酸、フマール酸、コハク酸、アルケニル無水コハク酸、アジピン酸などの脂肪族カルボン酸類；シクロヘキサンジカルボン酸などの脂環式カルボン酸類が挙げられ、これらの多価カルボン酸が１種または２種以上用いられる。
これら多価カルボン酸の中でも、芳香族カルボン酸を用いることが望ましく、また良好なる定着性を確保するために架橋構造あるいは分岐構造をとるためにジカルボン酸とともに３価以上のカルボン酸（トリメリット酸やその酸無水物等）を併用することが望ましい。
【００４１】
前記多価アルコールの例としては、エチレングリコール、ジエチレングリコール、トリエチレングリコール、プロピレングリコール、ブタンジオール、ヘキサンジオール、ネオペンチルグリコール、グリセリン、などの脂肪族ジオール類；シクロヘキサンジオール、シクロヘキサンジメタノール、水添ビスフェノールＡなどの脂環式ジオール類；ビスフェノールＡのエチレンオキサイド付加物、ビスフェノールＡのプロピレンオキサイド付加物などの芳香族ジオール類が挙げられる。これら多価アルコールの１種または２種以上が用いられる。
これら多価アルコールの中でも、芳香族ジオール類、脂環式ジオール類が望ましく、このうち芳香族ジオールがより望ましい。また、より良好なる定着性を確保するため、架橋構造あるいは分岐構造をとるためにジオールとともに３価以上の多価アルコール（グリセリン、トリメチロールプロパン、ペンタエリスリトール）を併用してもよい。
【００４２】
（ポリエステル樹脂の製造方法）
ポリエステル樹脂の製造方法としては、特に制限はなく、酸成分とアルコール成分とを反応させる一般的なポリエステル重合法で製造される。例えば、直接重縮合、エステル交換法等を、モノマーの種類によって使い分けて製造する。前記酸成分とアルコール成分とを反応させる際のモル比（酸成分／アルコール成分）としては、反応条件等によっても異なるため、一概には言えないが、高分子量化するためには通常１／１程度が望ましい。
【００４３】
ポリエステル樹脂の製造の際に使用し得る触媒としては、ナトリウム、リチウム等のアルカリ金属化合物；マグネシウム、カルシウム等のアルカリ土類金属化合物；亜鉛、マンガン、アンチモン、チタン、スズ、ジルコニウム、ゲルマニウム等の金属化合物；亜リン酸化合物；リン酸化合物；およびアミン化合物等が挙げられる。
【００４４】
−離型剤−
本実施形態の光輝性トナーは離型剤を含有してもよい。
本実施形態において用いられる離型剤としては、例えば、低分子量ポリプロピレン、低分子量ポリエチレン等のパラフィンワックス；シリコーン樹脂；ロジン類；ライスワックス；カルナバワックス；等が挙げられる。これらの離型剤の融解温度は、５０℃以上１００℃以下が望ましく、６０℃以上９５℃以下がより望ましい。
光輝性トナー中の離型剤の含有量は、０．５質量％以上１５質量％以下が望ましく、１．０質量％以上１２質量％以下がより望ましい。
【００４５】
−その他の添加剤−
本実施形態においては、上記した成分以外にも、更に必要に応じて内添剤、帯電制御剤、無機粉体（無機粒子）、有機粒子等の種々の成分を用いてもよい。
【００４６】
帯電制御剤としては、例えば４級アンモニウム塩化合物、ニグロシン系化合物、アルミ、鉄、クロムなどの錯体を含む染料、トリフェニルメタン系顔料などが挙げられる。
【００４７】
無機粒子としては、例えば、シリカ粒子、酸化チタン粒子、アルミナ粒子、酸化セリウム粒子、あるいはこれらの表面を疎水化処理した物等、公知の無機粒子を単独または２種以上を組み合わせて使用してもよい。これらの中でも、屈折率が前記結着樹脂よりも小さいシリカ粒子が望ましく用いられる。また、シリカ粒子は種々の表面処理を施されてもよく、例えばシラン系カップリング剤、チタン系カップリング剤、シリコーンオイル等で表面処理したものが望ましく用いられる。
【００４８】
−光輝性トナーの特性−
・平均最大厚さＣおよび平均円相当径Ｄ
前記(1)に示すとおり、本実施形態の光輝性トナーは、その平均最大厚さＣよりも平均円相当径Ｄが長いことが望ましい。尚、平均最大厚さＣと平均円相当径Ｄの比（Ｃ／Ｄ）が０．００１以上０．５００以下の範囲にあることがより望ましく、０．０１０以上０．２００以下の範囲が更に望ましく、０．０５０以上０．１００以下の範囲が特に望ましい。
比（Ｃ／Ｄ）が０．００１以上であることにより、光輝性トナーの強度が確保され、画像形成の際における応力による破断が抑制され、顔料が露出することによる帯電の低下、その結果発生するカブリが抑制される。一方０．５００以下であることにより、優れた光輝性が得られる。
【００４９】
上記平均最大厚さＣおよび平均円相当径Ｄは、以下の方法により測定される。
光輝性トナーを平滑面にのせ、振動を掛けてムラのないように分散する。１０００個の光輝性トナーについて、カラーレーザ顕微鏡「ＶＫ−９７００」（キーエンス社製）により１０００倍に拡大して最大の厚さＣと上から見た面の円相当径Ｄを測定し、それらの算術平均値を求めることにより算出する。
【００５０】
・光輝性トナーの断面における長軸方向と顔料粒子の長軸方向との角度
前記(2)に示すとおり、光輝性トナーの厚さ方向への断面を観察した場合に、光輝性トナーの該断面における長軸方向と顔料粒子の長軸方向との角度が−３０°乃至＋３０°の範囲となる顔料粒子の数が、観察される全顔料粒子のうち６０％以上であることが望ましい。更には、上記数が７０％以上９５％以上であることがより望ましく、８０％以上９０％以下であることが特に望ましい。
上記の数が６０％以上であることにより優れた光輝性が得られる。
【００５１】
ここで、光輝性トナー断面の観察方法について説明する。
光輝性トナーをビスフェノールＡ型液状エポキシ樹脂と硬化剤を用いて包埋したのち、切削用サンプルを作製する。次にダイヤモンドナイフを用いた切削機（本実施形態においては、ＬＥＩＣＡウルトラミクロトーム（日立テクノロジーズ社製）を使用）を用いて−１００℃の下、切削サンプルを切削し、観察用サンプルを作製する。この観察サンプルを透過型電子顕微鏡（ＴＥＭ）により倍率５０００倍前後で光輝性トナー粒子の断面を観察する。観察された１０００個の光輝性トナーについて、光輝性トナーの断面における長軸方向と顔料粒子の長軸方向との角度が−３０°乃至＋３０°の範囲となる顔料粒子の数を、画像解析ソフトを用いて数えその割合を計算する。
【００５２】
尚、「光輝性トナーの断面における長軸方向」とは、前述の平均最大厚さＣよりも平均円相当径Ｄが長い光輝性トナーにおける厚さ方向と直行する方向を表し、また「顔料粒子の長軸方向」とは、顔料粒子における長さ方向を表す。
【００５３】
また、本実施形態の光輝性トナーの体積平均粒子径は１μｍ以上３０μｍ以下であることが望ましく、より望ましくは３μｍ以上２０μｍ以下であり、さらに望ましくは５μｍ以上１０μｍ以下である。
【００５４】
なお、上記体積平均粒子径Ｄ５０ｖは、マルチサイザーＩＩ（コールター社製）等の測定器で測定される粒度分布を基にして分割された粒度範囲（チャネル）に対して体積、数をそれぞれ小径側から累積分布を描いて、累積１６％となる粒子径を体積Ｄ１６ｖ、数Ｄ１６ｐ、累積５０％となる粒子径を体積Ｄ５０ｖ、数Ｄ５０ｐ、累積８４％となる粒子径を体積Ｄ８４ｖ、数Ｄ８４ｐと定義する。これらを用いて、体積平均粒度分布指標（ＧＳＤｖ）は（Ｄ８４ｖ／Ｄ１６ｖ）１／２として算出される。
【００５５】
＜光輝性トナーの製造方法＞
本実施形態の光輝性トナーは、光輝性トナー粒子を製造後、光輝性トナー粒子に対して外添剤を添加することで作成してもよい。
光輝性トナー粒子の製造方法は特に限定されず、公知である混練・粉砕製法等の乾式法や、乳化凝集法や懸濁重合法等の湿式法等によって作製される。
混練・粉砕製法は、着色剤を始めとする各材料を混合した後、ニーダー、押し出し機などを用いて上記材料を溶融混練して、得られた溶融混錬物を粗粉砕した後、ジェットミル等で粉砕し、風力分級機により、目的とする粒子径の光輝性トナー粒子を得る方法である。
これらの方法の中でも、光輝性トナー粒子の形状や光輝性トナー粒子の粒子径を制御しやすく、コアシェル構造などトナー粒子構造の制御範囲も広い乳化凝集法が望ましい。以下、乳化凝集法による光輝性トナー粒子の製造方法について詳しく説明する。
【００５６】
本実施形態の乳化凝集法は光輝性トナー粒子を構成する原料を乳化して樹脂粒子（乳化粒子）等を形成する乳化工程と、該樹脂粒子の凝集体を形成する凝集工程と、凝集体を融合させる融合工程とを有する。
【００５７】
（乳化工程）
樹脂粒子分散液の作製は一般的な重合法による樹脂粒子分散液作成、例えば乳化重合法や懸濁重合法、分散重合法などを用いる他にも、水系媒体と結着樹脂とを混合した溶液に、分散機により剪断力を与えることにより乳化して行ってもよい。その際、加熱して樹脂成分の粘性を下げて粒子を形成してもよい。また分散した樹脂粒子の安定化のため、分散剤を使用してもよい。さらに、樹脂が油性で水への溶解度の比較的低い溶剤に溶解するものであれば、該樹脂をそれらの溶剤に解かして水中に分散剤や高分子電解質と共に粒子分散し、その後加熱又は減圧して溶剤を蒸散することにより、樹脂粒子分散液が作製される。
【００５８】
水系媒体としては、例えば、蒸留水、イオン交換水等の水；アルコール類；などが挙げられるが、水であることが望ましい。
また、乳化工程に使用される分散剤としては、例えば、ポリビニルアルコール、メチルセルロース、エチルセルロース、ヒドロキシエチルセルロース、カルボキシメチルセルロース、ポリアクリル酸ナトリウム、ポリメタクリル酸ナトリウム等の水溶性高分子；ドデシルベンゼンスルホン酸ナトリウム、オクタデシル硫酸ナトリウム、オレイン酸ナトリウム、ラウリル酸ナトリウム、ステアリン酸カリウム等のアニオン性界面活性剤、ラウリルアミンアセテート、ステアリルアミンアセテート、ラウリルトリメチルアンモニウムクロライド等のカチオン性界面活性剤、ラウリルジメチルアミンオキサイド等の両性イオン性界面活性剤、ポリオキシエチレンアルキルエーテル、ポリオキシエチレンアルキルフェニルエーテル、ポリオキシエチレンアルキルアミン等のノニオン性界面活性剤等の界面活性剤；リン酸三カルシウム、水酸化アルミニウム、硫酸カルシウム、炭酸カルシウム、炭酸バリウム等の無機塩；等が挙げられる。
【００５９】
前記乳化液の作製に用いる分散機としては、例えば、ホモジナイザー、ホモミキサー、加圧ニーダー、エクストルーダー、メディア分散機等が挙げられる。樹脂粒子の大きさとしては、その平均粒子径（体積平均粒子径）は１．０μｍ以下が望ましく、６０ｎｍ以上３００ｎｍ以下の範囲であることがより望ましく、さらに望ましくは１５０ｎｍ以上２５０ｎｍ以下の範囲である。６０ｎｍ以上では、樹脂粒子が分散液中で不安定な粒子となりやすいため、該樹脂粒子の凝集が容易となる場合がある。また１．０μｍ以下であると、光輝性トナーの粒子径分布が狭くなる場合がある。
【００６０】
離型剤分散液の調製に際しては、離型剤を、水中にイオン性界面活性剤や高分子酸や高分子塩基などの高分子電解質と共に分散した後、離型剤の融解温度以上の温度に加熱すると共に、強いせん断力が付与されるホモジナイザーや圧力吐出型分散機を用いて分散処理する。このような処理を経ることにより、離型剤分散液が得られる。分散処理の際、ポリ塩化アルミニウム等の無機化合物を分散液に添加してもよい。望ましい無機化合物としては、例えば、ポリ塩化アルミニウム、硫酸アルミニウム、高塩基性ポリ塩化アルミニウム（ＢＡＣ）、ポリ水酸化アルミニウム、塩化アルミニウム等が挙げられる。これらの中でも、ポリ塩化アルミニウム、硫酸アルミニウム等が望ましい。上記離型剤分散液は乳化凝集法に用いられるが、光輝性トナーを懸濁重合法により製造する際にも上記離型剤分散液を用いてもよい。
【００６１】
分散処理により、体積平均粒子径が１μｍ以下の離型剤粒子を含む離型剤分散液が得られる。なお、より望ましい離型剤粒子の体積平均粒子径は、１００ｎｍ以上５００ｎｍ以下である。
体積平均粒子径が１００ｎｍ以上では、使用される結着樹脂の特性にも影響されるが、一般的に離型剤成分が光輝性トナー中に取り込まれやすくなる。また、５００ｎｍ以下の場合には、光輝性トナー中の離型剤の分散状態が良好となる。
【００６２】
着色剤分散液及び光輝性顔料分散液の調製は、公知の分散方法が利用でき、例えば回転せん断型ホモジナイザーや、メディアを有するボールミル、サンドミル、ダイノミル、アルティマイザーなどの一般的な分散手段を採用することができ、なんら制限されるものではない。着色剤は、水中にイオン性界面活性剤や高分子酸や高分子塩基などの高分子電解質と共に分散される。
また、光輝性顔料と結着樹脂とを溶剤に分散・溶解して混合し、転相乳化やせん断乳化により水中へ分散することにより、結着樹脂で被覆された光輝性顔料の分散液を調製してもよい。
【００６３】
（凝集工程）
凝集工程においては、樹脂粒子の分散液、着色剤分散液、光輝性顔料分散液、離型剤分散液等を混合して混合液とし、樹脂粒子のガラス転移温度以下の温度で加熱して凝集させ、凝集粒子を形成する。凝集粒子の形成は、攪拌下、混合液のｐＨを酸性にすることによってなされる場合が多い。ｐＨとしては、２以上７以下の範囲が望ましく、この際、凝集剤を使用することも有効である。
なお、凝集工程において、離型剤分散液は、樹脂粒子分散液等の各種分散液とともに一度に添加・混合してもよいし、複数回に分割して添加しても良い。
【００６４】
凝集剤としては、前記分散剤に用いる界面活性剤と逆極性の界面活性剤、無機金属塩の他、２価以上の金属錯体が好適に用いられる。特に、金属錯体を用いた場合には界面活性剤の使用量を低減でき、帯電特性が向上するため特に望ましい。
【００６５】
前記無機金属塩としては、特に、アルミニウム塩およびその重合体が好適である。より狭い粒度分布を得るためには、無機金属塩の価数が１価より２価、２価より３価、３価より４価の方が、また、同じ価数であっても重合タイプの無機金属塩重合体の方が、より適している。
本実施形態においては、アルミニウムを含む４価の無機金属塩の重合体を用いることが、狭い粒度分布を得るためには望ましい。
【００６６】
また、前記凝集粒子が所望の粒子径になったところで樹脂粒子分散液を追添加することで（被覆工程）、コア凝集粒子の表面を樹脂で被覆した構成の光輝性トナーを作製してもよい。この場合、離型剤や着色剤や光輝性顔料が光輝性トナー表面に露出しにくくなるため、帯電性や現像性の観点で望ましい構成である。追添加する場合、追添加前に凝集剤を添加したり、ｐＨ調整を行ってもよい。
【００６７】
（融合工程）
融合工程においては、前記凝集工程に準じた攪拌条件下で、凝集粒子の懸濁液のｐＨを３以上９以下の範囲に上昇させることにより凝集の進行を止め、前記樹脂のガラス転移温度以上の温度で加熱を行うことにより凝集粒子を融合させる。また、前記樹脂で被覆した場合には、該樹脂も融合しコア凝集粒子を被覆する。前記加熱の時間としては、融合がされる程度行えばよく、０．５時間以上１０時間以下程度行えばよい。
【００６８】
融合後に冷却し、融合粒子を得る。また冷却の工程で、樹脂のガラス転移温度近傍（ガラス転移温度±１０℃の範囲）で冷却速度を落とす、いわゆる徐冷をすることで結晶化を促進してもよい。
融合して得た融合粒子は、ろ過などの固液分離工程や、必要に応じて洗浄工程、乾燥工程を経て光輝性トナー粒子とされる。
【００６９】
得られた光輝性トナー粒子には、帯電調整、流動性付与、電荷交換性付与等を目的として、シリカ、チタニア、酸化アルミに代表される無機酸化物等が外添剤として添加付着される。これらは、例えばＶ型ブレンダーやヘンシェルミキサー、レディゲミキサー等によって行うことができ、段階を分けて付着させてもよい。外添剤の添加量は、光輝性トナー粒子１００部に対して、０．１部以上５部以下の範囲が望ましく、０．３部以上２部以下の範囲がより望ましい。
更に必要に応じ、超音波篩分機、振動篩分機、風力篩分機などを使って、光輝性トナーの粗大粒子を外添後取り除いてもよい。
【００７０】
また、上述した無機酸化物等以外にも、帯電制御剤、有機粒体、滑剤、研磨剤などのその他の成分（粒子）を外添剤として添加させてもよい。
【００７１】
帯電制御剤としては、特に制限はないが、無色または淡色のものが望ましく使用される。例えば、４級アンモニウム塩化合物、ニグロシン系化合物、アルミニウム、鉄、クロムなどの錯体、トリフェニルメタン系顔料などが挙げられる。
【００７２】
有機粒体としては、例えば、ビニル系樹脂、ポリエステル樹脂、シリコーン樹脂等の通常トナー表面の外添剤として使用される粒子が挙げられる。なお、これらの無機粒体や有機粒体は、流動性助剤、クリーニング助剤等として使用される。
滑剤としては、例えば、エチレンビスステアリル酸アミド、オレイン酸アミド等の脂肪酸アミド、ステアリン酸亜鉛、ステアリン酸カルシウムなどの脂肪酸金属塩等が挙げられる。
研磨剤としては、例えば、前述のシリカ、アルミナ、酸化セリウムなどが挙げられる。
【００７３】
光輝性顔料を用いない以外は本実施形態の光輝性トナーの製造方法と同様の工程を経ることで、光輝性顔料を含まない従来から公知のトナーが製造される。
【００７４】
＜現像剤＞
本実施形態の光輝性トナーは、そのまま一成分現像剤として用いてもよく、またキャリアと混合して二成分現像剤として用いてもよい。
【００７５】
二成分現像剤に使用し得るキャリアとしては、特に制限はなく、公知のキャリアが用いられる。例えば酸化鉄、ニッケル、コバルト等の磁性金属、フェライト、マグネタイト等の磁性酸化物や、これら芯材表面に樹脂被覆層を有する樹脂コートキャリア、磁性分散型キャリア等が挙げられる。またマトリックス樹脂に導電材料などが分散された樹脂分散型キャリアであってもよい。
【００７６】
キャリアに使用される被覆樹脂・マトリックス樹脂としては、ポリエチレン、ポリプロピレン、ポリスチレン、ポリビニルアセテート、ポリビニルアルコール、ポリビニルブチラール、ポリ塩化ビニル、ポリビニルエーテル、ポリビニルケトン、塩化ビニル−酢酸ビニル共重合体、スチレン−アクリル酸共重合体、オルガノシロキサン結合からなるストレートシリコーン樹脂またはその変性品、フッ素樹脂、ポリエステル、ポリカーボネート、フェノール樹脂、エポキシ樹脂等が例示されるが、これらに限定されるものではない。
【００７７】
導電材料としては、金、銀、銅といった金属、カーボンブラック、酸化チタン、酸化亜鉛、硫酸バリウム、ホウ酸アルミニウム、チタン酸カリウム、酸化スズ等が例示されるが、これらに限定されるものではない。
【００７８】
またキャリアの芯材としては、鉄、ニッケル、コバルト等の磁性金属、フェライト、マグネタイト等の磁性酸化物、ガラスビーズ等が挙げられるが、キャリアを磁気ブラシ法に用いるためには、磁性材料であることが望ましい。キャリアの芯材の体積平均粒子径としては、一般的には１０μｍ以上５００μｍ以下の範囲にあり、望ましくは３０μｍ以上１００μｍ以下の範囲にある。
【００７９】
またキャリアの芯材の表面に樹脂被覆するには、前記被覆樹脂および必要に応じて各種添加剤を適当な溶媒に溶解した被覆層形成用溶液により被覆する方法等が挙げられる。溶媒としては、特に限定されるものではなく、使用する被覆樹脂、塗布適性等を勘案して選択すればよい。
【００８０】
具体的な樹脂被覆方法としては、キャリアの芯材を被覆層形成用溶液中に浸漬する浸漬法、被覆層形成用溶液をキャリアの芯材表面に噴霧するスプレー法、キャリアの芯材を流動エアーにより浮遊させた状態で被覆層形成用溶液を噴霧する流動床法、ニーダーコーター中でキャリアの芯材と被覆層形成用溶液とを混合し、溶剤を除去するニーダーコーター法等が挙げられる。
【００８１】
前記二成分現像剤における本実施形態の光輝性トナーと上記キャリアとの混合比（質量比）としては、光輝性トナー：キャリア＝１：１００以上３０：１００以下の範囲が望ましく、３：１００以上２０：１００以下の範囲がより望ましい。
【００８２】
＜画像形成装置及び画像形成方法＞
本実施形態の画像形成装置は、光輝性顔料を少なくとも含む第一の光輝性トナーを用いて第一のトナー像を形成する第一のトナー像形成手段と、光輝性顔料を少なくとも含み、前記第一の光輝性トナーとは異なる色を呈する第二の光輝性トナーを用いて第二のトナー像を形成する第二のトナー像形成手段と、を少なくとも含む複数のトナー像形成手段と、少なくとも前記第一のトナー像と前記第二のトナー像とを、記録媒体上に重なり合うように転写する転写手段と、少なくとも前記第一のトナー像と前記第二のトナー像とを、前記記録媒体上に定着する定着手段と、を有する。
本実施形態の画像形成装置は、少なくとも第一のトナー像形成手段と第二のトナー像形成手段とをトナー像形成手段として有していればよいが、第一のトナー像及び第二のトナー像以外のその他のトナー像を形成するためのその他のトナー像形成手段を有してもよい。その他のトナー像形成手段としては、光輝性顔料を少なくとも含み、前記第一の光輝性トナー及び前記第二の光輝性トナーとは異なる色を呈する第三の光輝性トナーを用いて第三のトナー像を形成する第三のトナー像形成手段や、光輝性を呈さないトナー像を形成するための一つ又は二つ以上のトナー像形成手段が挙げられる。
本実施形態におけるトナー像形成手段としては、潜像保持体と、前記潜像保持体表面を帯電する帯電手段と、前記潜像保持体表面に静電荷像を形成する静電荷像形成手段と、前記静電荷像を光輝性トナーを含む現像剤により現像してトナー像を形成する現像手段と、を備えるものであってもよい。
本実施形態の画像形成装置により、光輝性顔料を少なくとも含む第一の光輝性トナーを用いて第一のトナー像を形成する第一のトナー像形成工程と、光輝性顔料を少なくとも含み、前記第一の光輝性トナーとは異なる色を呈する第二の光輝性トナーを用いて第二のトナー像を形成する第二のトナー像形成工程と、を少なくとも含む複数のトナー像形成工程と、少なくとも前記第一のトナー像と前記第二のトナー像とを、記録媒体上に重なり合うように転写する転写工程と、少なくとも前記第一のトナー像と前記第二のトナー像とを、前記記録媒体上に定着する定着工程と、を有する本実施形態の画像形成方法が実施される。
【００８３】
本実施形態の画像形成装置は、例えば、潜像保持体上に保持された各トナー像を中間転写体に順次一次転写を繰り返す画像形成装置や、各色毎の現像手段を備えた複数の潜像保持体を中間転写体上に直列に配置したタンデム型画像形成装置等であってもよい。
【００８４】
なお、本実施形態の画像形成装置において、例えば、現像剤を収納した現像手段を含む部分が画像形成装置に対して脱着するカートリッジ構造（プロセスカートリッジ）であってもよく、また、現像手段に供給する補充用のトナーを収納する部分が画像形成装置に対して脱着するカートリッジ構造（トナーカートリッジ）であってもよい。
【００８５】
以下に、図面を参照しながら本実施形態の画像形成装置について説明する。
図５は、本実施形態の画像形成装置の一例を示す概略構成図である。本実施形態の画像形成装置は、潜像保持体としての感光体が複数、即ち画像形成ユニット（画像形成手段）が複数設けられたタンデム型の構成に係るものである。
【００８６】
本実施形態の画像形成装置は、図５に示すように、それぞれイエロー、マゼンタ、シアン、光輝性イエロー、光輝性マゼンタ、光輝性シアンそしてブラックの各色のトナー画像を形成する７つの画像形成ユニット５０Ｙ、５０Ｍ、５０Ｃ、５０ＢＹ、５０ＢＭ、５０ＢＣ、及び、５０Ｋが、間隔をおいて並列的に（タンデム状に）配置されている。なお、各画像形成ユニットは、中間転写ベルト３３の回転方向上流側から、画像形成ユニット５０Ｙ、５０Ｍ、５０Ｃ、５０ＢＹ、５０ＢＭ、５０ＢＣ、５０Ｋの順に配列されている。
ここで、各画像形成ユニット５０Ｙ、５０Ｍ、５０Ｃ、５０ＢＹ、５０ＢＭ、５０ＢＣ、５０Ｋは、収納されている現像剤中のトナーの色を除き同様の構成を有しているため、ここではイエロー画像を形成する画像形成ユニット５０Ｙについて代表して説明する。尚、画像形成ユニット５０Ｙと同様の部分に、イエロー（Ｙ）の代わりに、マゼンタ（Ｍ）、シアン（Ｃ）、光輝性イエロー（ＢＹ）、光輝性マゼンタ（ＢＭ）、光輝性シアン（ＢＣ）、ブラック（Ｋ）を付した参照符号を付すことにより、各画像形成ユニット５０Ｍ、５０Ｃ、５０ＢＹ、５０ＢＭ、５０ＢＣ、５０Ｋの説明を省略する。
【００８７】
イエローの画像形成ユニット５０Ｙは、潜像保持体としての感光体１１Ｙを備えており、この感光体１１Ｙは、図示の矢印Ａ方向に沿って図示しない駆動手段によって予め定められたプロセススピードで回転駆動されるようになっている。感光体１１Ｙとしては、例えば、赤外領域に感度を持つ有機感光体が用いられる。
【００８８】
感光体１１Ｙの上部には、帯電ロール（帯電手段）１８Ｙが設けられており、帯電ロール１８Ｙには、不図示の電源により予め定められた電圧が印加され、感光体１１Ｙの表面が予め定められた電位に帯電される。
【００８９】
感光体１１Ｙの周囲には、帯電ロール１８Ｙよりも感光体１１Ｙの回転方向下流側に、感光体１１Ｙの表面を露光して静電荷像を形成する露光装置（静電荷像形成手段）１９Ｙが配置されている。なお、ここでは露光装置１９Ｙとして、スペースの関係上、小型化が実現されるＬＥＤアレイを用いているが、これに限定されるものではなく、他のレーザービーム等による静電荷像形成手段を用いても勿論問題無い。
【００９０】
また、感光体１１Ｙの周囲には、露光装置１９Ｙよりも感光体１１Ｙの回転方向下流側に、イエロー色の現像剤を保持する現像剤保持体を備える現像装置（現像手段）２０Ｙが配置されており、感光体１１Ｙ表面に形成された静電荷像を、イエロー色のトナーによって顕像化し、感光体１１Ｙ表面にトナー画像を形成する構成になっている。
【００９１】
感光体１１Ｙの下方には、感光体１１Ｙ表面に形成されたトナー画像を一次転写する中間転写ベルト（一次転写手段）３３が、７つの感光体１１Ｙ，１１Ｍ，１１Ｃ，１１ＢＹ，１１ＢＭ，１１ＢＣ，１１Ｋの下方に渡るように配置されている。この中間転写ベルト３３は、一次転写ロール１７Ｙによって感光体１１Ｙの表面に押し付けられている。また、中間転写ベルト３３は、駆動ロール１２、支持ロール１３及びバイアスロール１４の３つのロールによって張架され、感光体１１Ｙのプロセススピードと等しい移動速度で、矢印Ｂ方向に周動されるようになっている。中間転写ベルト３３表面には、イエローのトナー画像が一次転写され、更にマゼンタ、シアン、光輝性イエロー、光輝性マゼンタ、光輝性シアン、及び、ブラックの各色のトナー画像が順次一次転写される。
【００９２】
感光体１１Ｙの周囲には、一次転写ロール１７Ｙよりも感光体１１Ｙの回転方向（矢印Ａ方向）下流側に、感光体１１Ｙの表面に残留したトナーやリトランスファーしたトナーを清掃するためのクリーニング装置１５Ｙが配置されている。クリーニング装置１５Ｙにおけるクリーニングブレードは、感光体１１Ｙの表面にカウンター方向に圧接するように取り付けられている。
【００９３】
中間転写ベルト３３を張架するバイアスロール１４には、中間転写ベルト３３を介して二次転写ロール（二次転写手段）３４が圧接されている。中間転写ベルト３３表面に一次転写され積層されたトナー画像は、バイアスロール１４と二次転写ロール３４との圧接部において、図示しない用紙カセットから給紙される記録紙（記録媒体）Ｐ表面に、静電的に転写される。
【００９４】
また、二次転写ロール３４の下流には、記録紙Ｐ上に多重転写されたトナー画像を、熱及び圧力によって記録紙Ｐ表面に定着して、永久像とするための定着器（定着手段）３５が配置されている。
【００９５】
なお、定着器３５としては、例えば、表面にフッ素樹脂成分やシリコーン系樹脂に代表される低表面エネルギー材料を用い、ベルト形状を有する定着ベルト、及び、表面にフッ素樹脂成分やシリコーン系樹脂に代表される低表面エネルギー材料を用い、円筒状の定着ロールが挙げられる。
【００９６】
次に、イエロー、マゼンタ、シアン、光輝性イエロー、光輝性マゼンタ、光輝性シアン、ブラックの各色の画像を形成する各画像形成ユニット５０Ｙ，５０Ｍ，５０Ｃ，５０ＢＹ，５０ＢＭ，５０ＢＣ，５０Ｋの動作について説明する。各画像形成ユニット５０Ｙ，５０Ｍ，５０Ｃ，５０ＢＹ，５０ＢＭ，５０ＢＣ，５０Ｋの動作は、それぞれ同様であるため、イエローの画像形成ユニット５０Ｙの動作を、その代表として説明する。
【００９７】
イエローの現像ユニット５０Ｙにおいて、感光体１１Ｙは、矢印Ａ方向に予め定められたプロセススピードで回転する。帯電ロール１８Ｙにより、感光体１１Ｙの表面は予め定められた電位にマイナス帯電される。その後、感光体１１Ｙの表面は、露光装置１９Ｙによって露光され、画像情報に応じた静電荷像が形成される。続いて、現像装置２０Ｙによりマイナス帯電されたトナーが反転現像され、感光体１１Ｙの表面に形成された静電荷像は感光体１１Ｙ表面に可視像化され、トナー画像が形成される。その後、感光体１１Ｙ表面のトナー画像は、一次転写ロール１７Ｙにより中間転写ベルト３３表面に一次転写される。一次転写後、感光体１１Ｙは、その表面に残留したトナー等の転写残留成分がクリーニング装置１５Ｙのクリーニングブレードにより掻き取られ、清掃され、次の画像形成工程に備える。
【００９８】
以上の動作が各画像形成ユニット５０Ｙ，５０Ｍ，５０Ｃ，５０ＢＹ，５０ＢＭ，５０ＢＣ，５０Ｋで行われ、各感光体１１Ｙ，１１Ｍ，１１Ｃ，１１ＢＹ，１１ＢＭ，１１ＢＣ，１１Ｋ表面に可視像化されたトナー画像が、次々と中間転写ベルト３３表面に多重転写されていく。カラーモード時は、イエロー、マゼンタ、シアン、ブラックの順に、光輝性画像を形成する際には光輝性イエロー、光輝性マゼンタ、光輝性シアンの順に、各色のトナー画像が多重転写されるが、二色、三色モード時のときもこの順番で、必要な色のトナー画像のみが単独又は多重転写されることになる。
なお、図５に係る画像形成装置においてはトナー画像の多重転写の順番はイエロー、マゼンタ、シアン、ブラックの順、又は、光輝性イエロー、光輝性マゼンタ、光輝性シアンの順とされるが、本実施形態においては、画像形成ユニット５０Ｙ，５０Ｍ，５０Ｃ，５０ＢＹ，５０ＢＭ，５０ＢＣ，及び、５０Ｋの互いの位置関係を入れ替えることでトナー画像の多重転写の順番を変更してもよい。また、光輝性ブラックの画像形成ユニットをさらに備える８連タンデム構成としてもよい。
光輝性の高い２次色以上の画像を得る場合には、光輝性イエロー、光輝性マゼンタ、及び、光輝性シアンを組み合わせて２次色以上の光輝性画像が形成される。一方、光輝性を呈しない２次色以上の画像を得る場合には、イエロー、マゼンタ、及び、シアンを組み合わせて２次色以上の画像が形成される。
その後、中間転写ベルト３３表面に単独又は多重転写されたトナー画像は、二次転写ロール３４により、図示しない用紙カセットから搬送されてきた記録紙Ｐ表面に二次転写され、続いて、定着器３５において加熱・加圧されることにより定着される。二次転写後に中間転写ベルト３３表面に残留したトナーは、中間転写ベルト３３用のクリーニングブレードで構成されたベルトクリーナ１６により清掃される。
【００９９】
なお、イエローの画像形成ユニット５０Ｙは、イエロー色の現像剤を保持する現像剤保持体を含む現像装置２０Ｙと感光体１１Ｙと帯電ロール１８Ｙとクリーニング装置１５Ｙとが一体となって画像形成装置本体から着脱するプロセスカートリッジとして構成されている。また、画像形成ユニット５０Ｍ，５０Ｃ，５０ＢＹ，５０ＢＭ，５０ＢＣ，５０Ｋも画像形成ユニット５０Ｙと同様にプロセスカートリッジとして構成されている。
【０１００】
また、トナーカートリッジ４０Ｙ、４０Ｍ、４０Ｃ、４０ＢＹ、４０ＢＭ、４０ＢＣ、及び、４０Ｋは、各色のトナーが収納され、画像形成装置に着脱するカートリッジであり、それぞれの色に対応した現像装置と、図示しないトナー供給管で接続されている。そして、各トナーカートリッジ内に収納されているトナーが少なくなった場合には、このトナーカートリッジの交換がなされる。
【実施例】
【０１０１】
以下、実施例および比較例を挙げ、本実施形態をより具体的に詳細に説明するが、本実施形態は以下の実施例に限定されるものではない。なお、以下において特に断りのない限り、「部」は「質量部」を、「％」は「質量％」を表す。
【０１０２】
＜トナー中の樹脂に対する顔料の含有量測定方法＞
トナー中の樹脂に対する顔料（光輝性顔料、有機顔料）の含有量測定は以下の方法で行った。ＴＧＡ-６０ＡＨ（島津製作所製）を用い、トナー約１０ｍｇを正確に測定した。約１０ｍｇとしたのは前記ＴＧＡのサンプルとして１０ｍｇ程度が適当であるからであり、その量が正確である（具体的には０．１ｍｇの単位まで）のであればなんら問題はない。これを窒素雰囲気下で１０℃/分で加熱し８００℃まで昇温した。１００℃までに水分等の揮発分が、その後離型剤、結着樹脂、有機顔料の順で分解し重量変化を生じ、最終的に光輝性顔料は分解しないため、その重量変化から含有量を測定した。
一例をあげれば１０．２ｍｇのトナーで離型剤の重量変化が１．０ｍｇ、樹脂の重量変化が５．９ｍｇ、有機顔料の重量変化が１．２ｍｇ、残留物（光輝顔料）が２．１ｍｇであれば、光輝顔料は樹脂に対して２．１／５．９＝０．３６（３６％）、有機顔料は樹脂に対して１．２／５．９＝０．２０（２０％）と計算できる。
【０１０３】
（結着樹脂の合成）
・アジピン酸ジメチル：７４部
・テレフタル酸ジメチル：１９２部
・ビスフェノールＡエチレンオキシド付加物：２１６部
・エチレングリコール：３８部
・テトラブトキシチタネート（触媒）：０．０３７部、
上記成分を加熱乾燥した二口フラスコに入れ、容器内に窒素ガスを導入して不活性雰囲気に保ち攪拌しながら昇温した後、１６０℃で７時間共縮重合反応させ、その後、１０Ｔｏｒｒまで徐々に減圧しながら２２０℃まで昇温し４時間保持した。一旦常圧に戻し、無水トリメリット酸９部を加え、再度１０Ｔｏｒｒまで徐々に減圧し２２０℃で１時間保持することにより結着樹脂を合成した。
【０１０４】
（結着樹脂分散液の調製）
・結着樹脂：１６０部
・酢酸エチル：２３３部
・水酸化ナトリウム水溶液（０．３Ｎ）：０．１部
上記成分を１０００ｍｌのセパラブルフラスコに入れ、７０℃で加熱し、スリーワンモーター（新東科学（株）製）により撹拌して樹脂混合液を調製した。この樹脂混合液をさらに撹拌しながら、徐々にイオン交換水３７３部を加え、転相乳化させ、脱溶剤することにより結着樹脂分散液（固形分濃度：３０％）を得た。
【０１０５】
（光輝性顔料分散液の調製）
・アルミニウム顔料（昭和アルミパウダー（株）製、２１７３ＥＡ  ６μｍ）：１００部
・アニオン界面活性剤（第一工業製薬社製、ネオゲンＲ）：１．５部
・イオン交換水：4００部
アルミニウム顔料のペーストから溶剤を除去し、スターミル(アシザワ・ファインテック（株）製、ＬＭＺ)を用いて、上記顔料を機械的に５.２μｍまで粉砕、分級した。その後、上記活性剤およびイオン交換水と混合し、乳化分散機キャビトロン（太平洋機工（株）製、ＣＲ１０１０）を用いて１時間ほど分散して、光輝性顔料粒子（アルミニウム顔料）を分散させてなる光輝性顔料分散液を調製した（固形分濃度：２０％）。顔料分散径は５．２μｍであった。
【０１０６】
（イエロー着色剤分散液の調製）
・Ｃ．Ｉ．Ｐｉｇｍｅｎｔ Ｙｅｌｌｏｗ７４（大日精化製）：  ５０部
・イオン性界面活性剤ネオゲンＲＫ（第一工業製薬）： ５部
・イオン交換水： １９２．９部
上記成分を混合し、アルティマイザ（スギノマシン社製）により２４０ＭＰａで１０分処理し、イエロー着色剤分散液を得た（固形分濃度：2０％）。
【０１０７】
（シアン着色剤分散液の調製）
着色剤をＣ．Ｉ．Ｐｉｇｍｅｎｔ Ｙｅｌｌｏｗ７４からＣ．Ｉ．Ｐｉｇｍｅｎｔ  Ｂｌｕｅ  １５：３（銅フタロシアニン）（大日精化製）に変更した以外はイエロー着色剤分散液の調製と同様にして、シアン着色剤分散液を調製した。固形分濃度は２０％だった。
【０１０８】
（マゼンタ着色剤分散液の調製）
着色剤をＣ．Ｉ．Ｐｉｇｍｅｎｔ Ｙｅｌｌｏｗ７４からＣ．Ｉ．Ｐｉｇｍｅｎｔ  Ｒｅｄ  １２２（キナクリドン）（大日精化製）に変更した以外はイエロー着色剤分散液の調製と同様にして、マゼンタ着色剤分散液を調製した。固形分濃度は２０％だった。
【０１０９】
（離型剤分散液１の調製）
・カルナウバワックス（東亜化成（株）製、ＲＣ−１６０）：５０部
・アニオン性界面活性剤（第一工業製薬（株）製、ネオゲンＲＫ）：１．０部
・イオン交換水：２００部
以上を混合して９５℃に加熱し、ホモジナイザー（ＩＫＡ社製、ウルトラタラックスＴ５０）を用いて分散した後、マントンゴーリン高圧ホモジナイザ（ゴーリン社）で３６０分間の分散処理をして、体積平均粒径が０．２３μｍである離型剤粒子を分散させてなる離型剤分散液１（固形分濃度：２０％）を調製した。
【０１１０】
（離型剤分散液２の調製）
カルナウバワックスの代わりに、ポリエチレンワックス（ベーカーペトロライト社製、ポリワックス７２５）を用いた以外は離型剤分散液１の調製と同様にして離型剤分散液２（固形分濃度：２０％）を調製した。
【０１１１】
＜光輝性イエロートナー１の製造＞
・結着樹脂分散液：４８０部
・離型剤分散液１：７２部
・光輝性顔料分散液：１４０部
・イエロー着色剤分散液: ４０部
・ノニオン性界面活性剤（ＩＧＥＰＡＬ ＣＡ８９７）：１．４０部
上記原料を２Ｌの円筒ステンレス容器に入れ、ホモジナイザー（ＩＫＡ社製、ウルトラララックスＴ５０）により４０００ｒｐｍでせん断力を加えながら１０分間分散して混合した。次いで、凝集剤としてポリ塩化アルミニウムの１０％硝酸水溶液１．７５部を徐々に滴下して、ホモジナイザーの回転数を５０００ｒｐｍにして１５分間分散して混合し、原料分散液とした。
その後、層流を形成するための２枚パドルの攪拌翼を用いた攪拌装置、および温度計を備えた重合釜に原料分散液を移し、攪拌回転数を８１０ｒｐｍにしてマントルヒーターにて加熱し始め、５４℃にて凝集粒子の成長を促進させた。またこの際、０．３Ｎの硝酸や１Ｎの水酸化ナトリウム水溶液で原料分散液のｐＨを２．２以上３．５以下の範囲に制御した。上記ｐＨ範囲で２時間ほど保持し、凝集粒子を形成した。
次に、結着樹脂分散液：１００部を追添加し、前記凝集粒子の表面に結着樹脂の樹脂粒子を付着させた。さらに５６℃に昇温し、光学顕微鏡及びマルチサイザーＩＩで粒子径を確認しながら凝集粒子を整えた。その後、凝集粒子を融合させるためにｐＨを８．０に上げた後、６７．５℃まで昇温させた。光学顕微鏡で凝集粒子が融合したのを確認した後、６７．５℃で保持したままｐＨを６．０まで下げ、１時間後に加熱を止め、１．０℃／分の降温速度で冷却した。その後２０μｍメッシュで篩分し、水洗を繰り返した後、真空乾燥機で乾燥してトナー粒子を得た。得られたトナー粒子の体積平均粒子径は１２．２μｍであった。
得られたトナー粒子１００部に対して疎水性シリカ（日本アエロジル社製、ＲＹ５０）１．５部を、ヘンシェルミキサーを用いて周速３３ｍ/ｓで３分間混合した。その後、目開き４５μｍの振動篩いで篩分して光輝性イエロートナー１を製造した。
【０１１２】
＜キャリアの製造＞
・トルエン１４部
・スチレン−メチルメタクリレート共重合体（成分比：８０／２０、重量平均分子量：７００００）２部
・ＭＺ５００（酸化亜鉛、チタン工業）０．６部
上記成分を混合し、１０分間スターラーで撹拌させて酸化亜鉛が分散した被覆層形成用溶液を調製した。次に、この被覆液とフェライト粒子（体積平均粒径：３８μｍ）１００部とを真空脱気型ニーダーに入れて、６０℃において３０分撹拌した後、さらに加温しながら減圧して脱気し、乾燥させることによりキャリアを製造した。
【０１１３】
＜光輝性イエロー現像剤１の製造＞
得られたキャリアと光輝性イエロートナー１とを、それぞれ１００部：８部の割合で２リッターのＶブレンダーで混合し、光輝性イエロー現像剤１を製造した。
【０１１４】
＜光輝性シアントナー１の製造＞
イエロー着色剤分散液をシアン着色剤分散液に変更した以外は光輝性イエロートナー１の製造と同様にして光輝性シアントナー１を製造した。得られた光輝性シアントナー１を用いて光輝性イエロー現像剤１の場合と同様にして光輝性シアン現像剤１を製造した。
【０１１５】
＜光輝性マゼンタトナー１の製造＞
イエロー着色剤分散液をマゼンタ着色剤分散液に変更した以外は光輝性イエロートナー１の製造と同様にして光輝性マゼンタトナー１を製造した。得られた光輝性マゼンタトナー１を用いて光輝性イエロー現像剤１の場合と同様にして光輝性マゼンタ現像剤１を製造した。
【０１１６】
＜光輝性イエロートナー２の製造＞
・結着樹脂分散液：５４１部
・離型剤分散液１：７２部
・光輝性顔料分散液：３９部
・イエロー着色剤分散液: ４８．７部
・ノニオン性界面活性剤（ＩＧＥＰＡＬ ＣＡ８９７）：１．４０部
以上に変更した以外は光輝性イエロートナー１の製造と同様にして光輝性イエロートナー２を製造した。得られた光輝性イエロートナー２を用いて光輝性イエロー現像剤１の場合と同様にして光輝性イエロー現像剤２を製造した。
【０１１７】
＜光輝性シアントナー２の製造＞
イエロー着色剤分散液をシアン着色剤分散液に変更した以外は光輝性イエロートナー２の製造と同様にして光輝性シアントナー２を製造した。得られた光輝性シアントナー２を用いて光輝性イエロー現像剤２の場合と同様にして光輝性シアン現像剤２を製造した。
【０１１８】
＜光輝性マゼンタトナー２の製造＞
イエロー着色剤分散液をマゼンタ着色剤分散液に変更した以外は光輝性イエロートナー２の製造と同様にして光輝性マゼンタトナー２を製造した。得られた光輝性マゼンタトナー２を用いて光輝性イエロー現像剤２の場合と同様にして光輝性マゼンタ現像剤２を製造した。
【０１１９】
＜光輝性イエロートナー３の製造＞
・結着樹脂分散液：５３９．６部
・離型剤分散液１：９０部
・光輝性顔料分散液：４２．１部
・イエロー着色剤分散液: ４８．７部
・ノニオン性界面活性剤（ＩＧＥＰＡＬ ＣＡ８９７）：１．４０部
以上に変更した以外は光輝性イエロートナー１の製造と同様にして光輝性イエロートナー３を製造した。得られた光輝性イエロートナー３を用いて光輝性イエロー現像剤１の場合と同様にして光輝性イエロー現像剤３を製造した。
【０１２０】
＜光輝性シアントナー３の製造＞
イエロー着色剤分散液をシアン着色剤分散液に変更した以外は光輝性イエロートナー３の製造と同様にして光輝性シアントナー３を製造した。得られた光輝性シアントナー３を用いて光輝性イエロー現像剤３の場合と同様にして光輝性シアン現像剤３を製造した。
【０１２１】
＜光輝性マゼンタトナー３の製造＞
イエロー着色剤分散液をマゼンタ着色剤分散液に変更した以外は光輝性イエロートナー３の製造と同様にして光輝性マゼンタトナー３を製造した。得られた光輝性マゼンタトナー３を用いて光輝性イエロー現像剤３の場合と同様にして光輝性マゼンタ現像剤３を製造した。
【０１２２】
＜光輝性イエロートナー４の製造＞
・結着樹脂分散液：３８７.１部
・離型剤分散液１：８５部
・光輝性顔料分散液：２８４.５部
・イエロー着色剤分散液: ３４．８部
・ノニオン性界面活性剤（ＩＧＥＰＡＬ ＣＡ８９７）：１．４０部
以上に変更した以外は光輝性イエロートナー１の製造と同様にして光輝性イエロートナー４を製造した。得られた光輝性イエロートナー４を用いて光輝性イエロー現像剤１の場合と同様にして光輝性イエロー現像剤４を製造した。
【０１２３】
＜光輝性シアントナー４の製造＞
イエロー着色剤分散液をシアン着色剤分散液に変更した以外は光輝性イエロートナー４の製造と同様にして光輝性シアントナー４を製造した。得られた光輝性シアントナー４を用いて光輝性イエロー現像剤４の場合と同様にして光輝性シアン現像剤４を製造した。
【０１２４】
＜光輝性マゼンタトナー４の製造＞
イエロー着色剤分散液をマゼンタ着色剤分散液に変更した以外は光輝性イエロートナー４の製造と同様にして光輝性マゼンタトナー４を製造した。得られた光輝性マゼンタトナー４を用いて光輝性イエロー現像剤４の場合と同様にして光輝性マゼンタ現像剤４を製造した。
【０１２５】
＜光輝性イエロートナー５の製造＞
・結着樹脂分散液：３８２.２部
・離型剤分散液１：７２部
・光輝性顔料分散液：２９２．４部
・イエロー着色剤分散液: ３４．４部
・ノニオン性界面活性剤（ＩＧＥＰＡＬ ＣＡ８９７）：１．４０部
以上に変更した以外は光輝性イエロートナー１の製造と同様にして光輝性イエロートナー５を製造した。得られた光輝性イエロートナー５を用いて光輝性イエロー現像剤１の場合と同様にして光輝性イエロー現像剤５を製造した。
【０１２６】
＜光輝性シアントナー５の製造＞
イエロー着色剤分散液をシアン着色剤分散液に変更した以外は光輝性イエロートナー５の製造と同様にして光輝性シアントナー５を製造した。得られた光輝性シアントナー５を用いて光輝性イエロー現像剤５の場合と同様にして光輝性シアン現像剤５を製造した。
【０１２７】
＜光輝性マゼンタトナー５の製造＞
イエロー着色剤分散液をマゼンタ着色剤分散液に変更した以外は光輝性イエロートナー５の製造と同様にして光輝性マゼンタトナー５を製造した。得られた光輝性マゼンタトナー５を用いて光輝性イエロー現像剤５の場合と同様にして光輝性マゼンタ現像剤５を製造した。
【０１２８】
＜光輝性イエロートナー６の製造＞
・結着樹脂分散液：５０３．８部
・離型剤分散液１：７２部
・光輝性顔料分散液：１４３．６部
・イエロー着色剤分散液: ０．７部
・ノニオン性界面活性剤（ＩＧＥＰＡＬ ＣＡ８９７）：１．４０部
以上に変更した以外は光輝性イエロートナー１の製造と同様にして光輝性イエロートナー６を製造した。得られた光輝性イエロートナー６を用いて光輝性イエロー現像剤１の場合と同様にして光輝性イエロー現像剤６を製造した。
【０１２９】
＜光輝性シアントナー６の製造＞
イエロー着色剤分散液をシアン着色剤分散液に変更した以外は光輝性イエロートナー６の製造と同様にして光輝性シアントナー６を製造した。得られた光輝性シアントナー６を用いて光輝性イエロー現像剤６の場合と同様にして光輝性シアン現像剤６を製造した。
【０１３０】
＜光輝性マゼンタトナー６の製造＞
イエロー着色剤分散液をマゼンタ着色剤分散液に変更した以外は光輝性イエロートナー６の製造と同様にして光輝性マゼンタトナー６を製造した。得られた光輝性マゼンタトナー６を用いて光輝性イエロー現像剤６の場合と同様にして光輝性マゼンタ現像剤６を製造した。
【０１３１】
＜光輝性イエロートナー７の製造＞
・結着樹脂分散液：５０３．７部
・離型剤分散液１：７２部
・光輝性顔料分散液：１４３．６部
・イエロー着色剤分散液: ０．８部
・ノニオン性界面活性剤（ＩＧＥＰＡＬ ＣＡ８９７）：１．４０部
以上に変更した以外は光輝性イエロートナー１の製造と同様にして光輝性イエロートナー７を製造した。得られた光輝性イエロートナー７を用いて光輝性イエロー現像剤１の場合と同様にして光輝性イエロー現像剤７を製造した。
【０１３２】
＜光輝性シアントナー７の製造＞
イエロー着色剤分散液をシアン着色剤分散液に変更した以外は光輝性イエロートナー７の製造と同様にして光輝性シアントナー７を製造した。得られた光輝性シアントナー７を用いて光輝性イエロー現像剤７の場合と同様にして光輝性シアン現像剤７を製造した。
【０１３３】
＜光輝性マゼンタトナー７の製造＞
イエロー着色剤分散液をマゼンタ着色剤分散液に変更した以外は光輝性イエロートナー７の製造と同様にして光輝性マゼンタトナー７を製造した。得られた光輝性マゼンタトナー７を用いて光輝性イエロー現像剤７の場合と同様にして光輝性マゼンタ現像剤７を製造した。
【０１３４】
＜光輝性イエロートナー８の製造＞
・結着樹脂分散液：５０２．２部
・離型剤分散液１：７２部
・光輝性顔料分散液：１４３．１部
・イエロー着色剤分散液: ３．６部
・ノニオン性界面活性剤（ＩＧＥＰＡＬ ＣＡ８９７）：１．４０部
以上に変更した以外は光輝性イエロートナー１の製造と同様にして光輝性イエロートナー８を製造した。得られた光輝性イエロートナー８を用いて光輝性イエロー現像剤１の場合と同様にして光輝性イエロー現像剤８を製造した。
【０１３５】
＜光輝性シアントナー８の製造＞
イエロー着色剤分散液をシアン着色剤分散液に変更した以外は光輝性イエロートナー８の製造と同様にして光輝性シアントナー８を製造した。得られた光輝性シアントナー８を用いて光輝性イエロー現像剤８の場合と同様にして光輝性シアン現像剤８を製造した。
【０１３６】
＜光輝性マゼンタトナー８の製造＞
イエロー着色剤分散液をマゼンタ着色剤分散液に変更した以外は光輝性イエロートナー８の製造と同様にして光輝性マゼンタトナー８を製造した。得られた光輝性マゼンタトナー８を用いて光輝性イエロー現像剤８の場合と同様にして光輝性マゼンタ現像剤８を製造した。
【０１３７】
＜光輝性イエロートナー９の製造＞
・結着樹脂分散液：５０２．０部
・離型剤分散液１：７２部
・光輝性顔料分散液：１４３．０部
・イエロー着色剤分散液: ４．０部
・ノニオン性界面活性剤（ＩＧＥＰＡＬ ＣＡ８９７）：１．４０部
以上に変更した以外は光輝性イエロートナー１の製造と同様にして光輝性イエロートナー９を製造した。得られた光輝性イエロートナー９を用いて光輝性イエロー現像剤１の場合と同様にして光輝性イエロー現像剤９を製造した。
【０１３８】
＜光輝性シアントナー９の製造＞
イエロー着色剤分散液をシアン着色剤分散液に変更した以外は光輝性イエロートナー９の製造と同様にして光輝性シアントナー９を製造した。得られた光輝性シアントナー９を用いて光輝性イエロー現像剤９の場合と同様にして光輝性シアン現像剤９を製造した。
【０１３９】
＜光輝性マゼンタトナー９の製造＞
イエロー着色剤分散液をマゼンタ着色剤分散液に変更した以外は光輝性イエロートナー９の製造と同様にして光輝性マゼンタトナー９を製造した。得られた光輝性マゼンタトナー９を用いて光輝性イエロー現像剤９の場合と同様にして光輝性マゼンタ現像剤９を製造した。
【０１４０】
＜光輝性イエロートナー１０の製造＞
・結着樹脂分散液：４７３．２部
・離型剤分散液１：７２部
・光輝性顔料分散液：１３４．９部
・イエロー着色剤分散液: ５５．４部
・ノニオン性界面活性剤（ＩＧＥＰＡＬ ＣＡ８９７）：１．４０部
以上に変更した以外は光輝性イエロートナー１の製造と同様にして光輝性イエロートナー１０を製造した。得られた光輝性イエロートナー１０を用いて光輝性イエロー現像剤１の場合と同様にして光輝性イエロー現像剤１０を製造した。
【０１４１】
＜光輝性シアントナー１０の製造＞
イエロー着色剤分散液をシアン着色剤分散液に変更した以外は光輝性イエロートナー１０の製造と同様にして光輝性シアントナー１０を製造した。得られた光輝性シアントナー１０を用いて光輝性イエロー現像剤１０の場合と同様にして光輝性シアン現像剤１０を製造した。
【０１４２】
＜光輝性マゼンタトナー１０の製造＞
イエロー着色剤分散液をマゼンタ着色剤分散液に変更した以外は光輝性イエロートナー１０の製造と同様にして光輝性マゼンタトナー１０を製造した。得られた光輝性マゼンタトナー１０を用いて光輝性イエロー現像剤１０の場合と同様にして光輝性マゼンタ現像剤１０を製造した。
【０１４３】
＜光輝性イエロートナー１１の製造＞
・結着樹脂分散液：４７１．７部
・離型剤分散液１：７２部
・光輝性顔料分散液：１３４．４部
・イエロー着色剤分散液: ５８．０部
・ノニオン性界面活性剤（ＩＧＥＰＡＬ ＣＡ８９７）：１．４０部
以上に変更した以外は光輝性イエロートナー１の製造と同様にして光輝性イエロートナー１１を製造した。得られた光輝性イエロートナー１１を用いて光輝性イエロー現像剤１の場合と同様にして光輝性イエロー現像剤１１を製造した。
【０１４４】
＜光輝性シアントナー１１の製造＞
イエロー着色剤分散液をシアン着色剤分散液に変更した以外は光輝性イエロートナー１１の製造と同様にして光輝性シアントナー１１を製造した。得られた光輝性シアントナー１１を用いて光輝性イエロー現像剤１１の場合と同様にして光輝性シアン現像剤１１を製造した。
【０１４５】
＜光輝性マゼンタトナー１１の製造＞
イエロー着色剤分散液をマゼンタ着色剤分散液に変更した以外は光輝性イエロートナー１１の製造と同様にして光輝性マゼンタトナー１１を製造した。得られた光輝性マゼンタトナー１１を用いて光輝性イエロー現像剤１１の場合と同様にして光輝性マゼンタ現像剤１１を製造した。
【０１４６】
＜光輝性イエロートナー１２の製造＞
・結着樹脂分散液：４６６．２部
・離型剤分散液１：７２部
・光輝性顔料分散液：１３２．９部
・イエロー着色剤分散液: ６７．８部
・ノニオン性界面活性剤（ＩＧＥＰＡＬ ＣＡ８９７）：１．４０部
以上に変更した以外は光輝性イエロートナー１の製造と同様にして光輝性イエロートナー１２を製造した。得られた光輝性イエロートナー１２を用いて光輝性イエロー現像剤１の場合と同様にして光輝性イエロー現像剤１２を製造した。
【０１４７】
＜光輝性シアントナー１２の製造＞
イエロー着色剤分散液をシアン着色剤分散液に変更した以外は光輝性イエロートナー１２の製造と同様にして光輝性シアントナー１２を製造した。得られた光輝性シアントナー１２を用いて光輝性イエロー現像剤１２の場合と同様にして光輝性シアン現像剤１２を製造した。
【０１４８】
＜光輝性マゼンタトナー１２の製造＞
イエロー着色剤分散液をマゼンタ着色剤分散液に変更した以外は光輝性イエロートナー１２の製造と同様にして光輝性マゼンタトナー１２を製造した。得られた光輝性マゼンタトナー１２を用いて光輝性イエロー現像剤１２の場合と同様にして光輝性マゼンタ現像剤１２を製造した。
【０１４９】
＜光輝性イエロートナー１３の製造＞
・結着樹脂分散液：４６４．４部
・離型剤分散液１：７２部
・光輝性顔料分散液：１３２．４部
・イエロー着色剤分散液: ７１．１部
・ノニオン性界面活性剤（ＩＧＥＰＡＬ ＣＡ８９７）：１．４０部
以上に変更した以外は光輝性イエロートナー１の製造と同様にして光輝性イエロートナー１３を製造した。得られた光輝性イエロートナー１３を用いて光輝性イエロー現像剤１の場合と同様にして光輝性イエロー現像剤１３を製造した。
【０１５０】
＜光輝性シアントナー１３の製造＞
イエロー着色剤分散液をシアン着色剤分散液に変更した以外は光輝性イエロートナー１３の製造と同様にして光輝性シアントナー１３を製造した。得られた光輝性シアントナー１３を用いて光輝性イエロー現像剤１３の場合と同様にして光輝性シアン現像剤１３を製造した。
【０１５１】
＜光輝性マゼンタトナー１３の製造＞
イエロー着色剤分散液をマゼンタ着色剤分散液に変更した以外は光輝性イエロートナー１３の製造と同様にして光輝性マゼンタトナー１３を製造した。得られた光輝性マゼンタトナー１３を用いて光輝性イエロー現像剤１３の場合と同様にして光輝性マゼンタ現像剤１３を製造した。
【０１５２】
＜光輝性イエロートナー１４の製造＞
離型剤分散液１の代わりに離型剤分散液２を用いた以外は光輝性イエロートナー１の製造と同様にして光輝性イエロートナー１４を製造した。得られた光輝性イエロートナー１４を用いて光輝性イエロー現像剤１の場合と同様にして光輝性イエロー現像剤１４を製造した。
【０１５３】
＜光輝性シアントナー１４の製造＞
イエロー着色剤分散液をシアン着色剤分散液に変更した以外は光輝性イエロートナー１４の製造と同様にして光輝性シアントナー１４を製造した。得られた光輝性シアントナー１４を用いて光輝性イエロー現像剤１４の場合と同様にして光輝性シアン現像剤１４を製造した。
【０１５４】
＜光輝性マゼンタトナー１４の製造＞
イエロー着色剤分散液をマゼンタ着色剤分散液に変更した以外は光輝性イエロートナー１４の製造と同様にして光輝性マゼンタトナー１４を製造した。得られた光輝性マゼンタトナー１４を用いて光輝性イエロー現像剤１４の場合と同様にして光輝性マゼンタ現像剤１４を製造した。
【０１５５】
光輝性イエロートナー１乃至１４、光輝性シアントナー１乃至１４、光輝性マゼンタトナー１乃至１４について、光輝性顔料の含有量（結着樹脂に対する光輝性顔料の含有割合）、着色剤の含有量（結着樹脂に対する光輝性顔料以外の着色剤の含有割合）を表１に示す。
【０１５６】
【表１】
2014021300.tif 000002
【０１５７】
＜光輝性銀トナーの製造＞
イエロー着色剤分散液を用いない以外は光輝性イエロートナー１の製造と同様にして光輝性銀トナーを製造した。得られた光輝性銀トナーを用いて光輝性イエロー現像剤１の場合と同様にして光輝性銀現像剤を製造した。
【０１５８】
＜イエロートナーの製造＞
・結着樹脂分散液：４００部
・イエロー着色剤分散液：３５部
・離型剤分散液１：８０部
・アニオン性界面活性剤（第一工業製薬（株）製、ネオゲンＲＫ）：１．３０部
上記原料を２Ｌの円筒ステンレス容器に入れ、ホモジナイザー（ＩＫＡ社製、ウルトラララックスＴ５０）により４０００ｒｐｍでせん断力を加えながら１０分間分散混合した。ついで、凝集剤としてポリ塩化アルミニウムの１０％硝酸水溶液０．１４部を滴下しはじめ、プレ凝集を促進した。
次に、攪拌装置、温度計を備えた重合釜に原料分散液を移し、マントルヒーターにて加熱し始め、５２℃にて２時間保持し、凝集粒子の成長を促進させた。その後、結着樹脂分散液：１９０部を追添加し、前記凝集粒子の表面に結着樹脂の樹脂粒子を付着させた。光学顕微鏡及びマルチサイザーＩＩで粒子径を確認しながら凝集粒子を整えた。
その後、凝集粒子を融合させるためにｐＨを８．５に上げた後、９０℃まで昇温させた。昇温後、９０℃で３時間保持し、顕微鏡で粒子が融合したのを確認した後９０℃で保持したまま、再度ｐＨを６．５まで下げて、１時間後に加熱を止め、放冷した。その後２０μｍメッシュで篩分し、水洗を繰り返した後、真空乾燥機で乾燥した。以上のように造粒したトナー粒子の体積平均粒子径は７．３μｍであった。
得られたトナー粒子１００部に対して疎水性シリカ（日本アエロジル社製、ＲＹ５０）１．５部を、サンプルミルを用いて１００００ｒｐｍで３０秒間混合ブレンドした。その後、目開き４５μｍの振動篩いで篩分してイエロートナーを調製した。
【０１５９】
＜イエロー現像剤の製造＞
キャリアとイエロートナーとを、それぞれ１００部：８部の割合で２リッターのＶブレンダーで混合し、イエロー現像剤を製造した。
【０１６０】
＜シアントナーの製造＞
イエロー着色剤分散液をシアン着色剤分散液に変更した以外はイエロートナーの製造と同様にしてシアントナーを製造した。得られたシアントナーを用いてイエロー現像剤の場合と同様にしてシアン現像剤を製造した。
【０１６１】
＜マゼンタトナーの製造＞
イエロー着色剤分散液をマゼンタ着色剤分散液に変更した以外はイエロートナーの製造と同様にしてマゼンタトナーを製造した。得られたマゼンタトナーを用いてイエロー現像剤の場合と同様にしてシアン現像剤を製造した。
【０１６２】
［実施例１］
光輝性イエロー現像剤１、光輝性シアン現像剤１及び光輝性マゼンタ現像剤１を、富士ゼロックス（株）社製ＤｏｃｕＣｅｎｔｒｅ−ＩＩＩ  Ｃ７６００の現像器に充填し、記録紙（ＯＫトップコート＋紙、王子製紙（株）社製）上に、ＤｏｃｕＣｅｎｔｒｅ−ＩＩＩ  Ｃ７６００改造機（黒現像器に現像剤がなくても出力可能なようにしたもの）を用いて、未定着の状態で出力した。次にこの未定着画像を定着温度１９０℃にて定着した。このときの定着圧力は４．０ｋｇ／ｃｍ２、速度は１６０ｍｍ／ｓであった。また画像は電子写真学会テストチャートＮｏ.５−１（日本画像学会）を用い、カラー階調パッチ部分の青、緑、赤部分の最も濃い色の画像について、得られたベタ画像に対して、下記方法により光輝性を求めた。結果を表２に示す。
【０１６３】
−光輝性評価−
ＪＩＳ Ｋ５６００−４−３：１９９９「塗料一般試験方法−第４部：塗膜の視覚特性−第３節：色の目視比較」に準じた色観察用照明（自然昼光照明）下で目視にて光輝性を評価した。なお評価は、粒子感（キラキラと輝く光輝性の効果）、光学的効果（見る角度による色相の変化）を評価し、下記段階とした。２以上が実際に使用可能なレベルである。
５：粒子感と光学的効果が調和している。 
４：やや粒子感、光学的効果がある。 
３：普通の感覚 
２：ぼけた感じがする 
１：全く粒子感、光学的効果がない。
【０１６４】
［実施例２乃至１４］
表２に示す現像剤を用いて実施例１と同様の評価を行い、光輝性を評価した。結果を表２に示す。
【０１６５】
［比較例１］
イエロー現像剤、シアン現像剤、マゼンタ現像剤及び光輝性銀現像剤を用い、実施例１と同様の方法で未定着画像を作製し、実施例１と同様の定着機にて定着画像を得た。なお、銀現像剤は黒用現像器に入れ、銀画像については全面ベタ画像となるように現像した。これによって銀トナーの上にイエロートナー、シアントナー、マゼンタトナーのそれぞれの画像が載るようにした。結果を表２に示す。
【０１６６】
【表２】
2014021300.tif 000003
【０１６７】
＊）光輝性はあるものの、階調性にやや低下が確認された。
【０１６８】
本実施形態では、光輝性のある青、緑、赤の画像を得ることができた。これに対し、銀トナーに着色トナーを載せ、定着させる従来の方法では、実用上の問題はないものの本実施形態よりも光輝性に劣る結果であった。
【符号の説明】
【０１６９】
１１  感光体
１２  駆動ロール
１３  支持ロール
１４  バイアスロール
１５  クリーニング装置
１６  ベルトクリーナ
１７  一次転写ロール
１８  帯電ロール
１９  露光装置
２０  現像装置
３４  二次転写ロール
３５  定着器
４０  トナーカートリッジ
５０  画像形成ユニット
６０  光輝性顔料
６２  銀トナー
６６  イエロートナー
７８  シアントナー
８６  光輝性イエロートナー
９０  光輝性シアントナー
【図１】
2014021300.tif 000004
【図２】
2014021300.tif 000005
【図３】
2014021300.tif 000006
【図４】
2014021300.tif 000007
【図５】
2014021300.tif 000008